(57)【要約】【課題】固体撮像素子デバイスの小型化を図ることを可能とする、赤外線吸収ガラス板を提供する。【解決手段】互いに対向している第１及び第２の主面１ａ，１ｂと、第１及び第２の主面１ａ，１ｂを結ぶ側面１ｃとを有する赤外線吸収ガラス板１であって、リン酸塩系ガラスにより構成されており、厚みが０．２ｍｍ以下であり、側面１ｃに、マイクロクラックが存在していない、赤外線吸収ガラス板１。【選択図】図１
2017190282.tif 000002
【特許請求の範囲】
【請求項１】
互いに対向している第１及び第２の主面と、前記第１及び第２の主面を結ぶ側面とを有する赤外線吸収ガラス板であって、
リン酸塩系ガラスにより構成されており、
厚みが０．２ｍｍ以下であり、
前記側面に、マイクロクラックが存在していない、赤外線吸収ガラス板。
【請求項２】
前記リン酸塩系ガラスが、質量％で、Ｐ２Ｏ５  ２５〜６０％、Ａｌ２Ｏ３  ２〜１９％、ＲＯ（ただしＲは、Ｍｇ、Ｃａ、Ｓｒ及びＢａから選択される少なくとも１種）  ５〜４５％、ＺｎＯ  ０〜１３％、Ｋ２Ｏ  ８〜２０％、Ｎａ２Ｏ  ０〜１２％、及びＣｕＯ  ０．３〜２０％を含み、かつフッ素を実質的に含んでいない、請求項１に記載の赤外線吸収ガラス板。
【請求項３】
前記第１及び第２の主面に、研磨跡が存在していない、請求項１又は２に記載の赤外線吸収ガラス板。
【請求項４】
前記第１の主面の面積が、１００ｍｍ２以上、２５０００ｍｍ２以下である、請求項１〜３のいずれか１項に記載の赤外線吸収ガラス板。
【請求項５】
前記第１の主面の面積が、１０００ｍｍ２以上、２５０００ｍｍ２以下である、請求項４に記載の赤外線吸収ガラス板。
【請求項６】
支点間距離２．５ｍｍにおける３点曲げ強度が、３５Ｎ／ｍｍ２以上である、請求項１〜５のいずれか１項に記載の赤外線吸収ガラス板。
【請求項７】
前記第１の主面の面積が、１ｍｍ２以上、１０００ｍｍ２未満である、請求項１〜３のいずれか１項に記載の赤外線吸収ガラス板。
【請求項８】
固体撮像素子デバイスに用いられる、請求項１〜７のいずれか１項に記載の赤外線吸収ガラス板。
【請求項９】
前記第１の主面及び前記第２の主面の少なくとも一方の上に光学膜が設けられている、請求項１〜８のいずれか一項に記載の赤外線吸収ガラス板。
【請求項１０】
前記光学膜が誘電体多層膜である、請求項９に記載の赤外線吸収ガラス板。
【請求項１１】
支持体と、前記支持体上にマトリクス状に配置された請求項１〜１０のいずれか一項に記載の複数の赤外線吸収ガラス板とを備える、赤外線吸収ガラス板のアレイ。
【請求項１２】
請求項１〜８のいずれか１項に記載の赤外線吸収ガラス板の製造方法であって、
リン酸塩系ガラスにより構成されている板状のガラス母材を、物理研磨する研磨工程と、
前記物理研磨されたガラス母材を、アルカリ洗剤に浸漬することによりエッチングするエッチング工程とを備える、赤外線吸収ガラス板の製造方法。
【請求項１３】
前記研磨工程において、前記物理研磨により、前記ガラス母材の厚みを、０．２３ｍｍ以上、０．３ｍｍ以下にする、請求項１２に記載の赤外線吸収ガラス板の製造方法。
【請求項１４】
前記エッチング工程において、前記物理研磨されたガラス母材を、ｐＨが７．１以上であるアルカリ洗剤に浸漬することによりエッチングする、請求項１２又は１３に記載の赤外線吸収ガラス板の製造方法。
【請求項１５】
前記アルカリ洗剤が、アミノポリカルボン酸のアルカリ塩を含む、請求項１２〜１４のいずれか一項に記載の赤外線吸収ガラス板の製造方法。
【請求項１６】
請求項９又は１０に記載の赤外線吸収ガラス板の製造方法であって、
エッチング後の前記ガラス母材の前記第１の主面及び前記第２の主面の少なくとも一方の上に前記光学膜を形成する工程をさらに備える、請求項１２〜１５のいずれか一項に記載の赤外線吸収ガラス板の製造方法。
【請求項１７】
請求項１１に記載の赤外線吸収ガラス板のアレイの製造方法であって、
請求項１２〜１６のいずれか一項に記載の方法で、エッチングされた前記ガラス母材を作製する工程と、
前記ガラス母材を前記支持体の上に載置する工程と、
前記支持体上の前記ガラス母材をダイシングし、マトリクス状に配置された前記複数の赤外線吸収ガラス板に分割する工程と、
前記支持体上の前記赤外線吸収ガラス板を、前記アルカリ洗剤に浸漬することによりエッチングするエッチング工程とを備える、赤外線吸収ガラス板のアレイの製造方法。
【請求項１８】
前記支持体が、紫外線照射により接着強度が低下するＵＶテープである、請求項１７に記載の赤外線吸収ガラス板のアレイの製造方法。
【請求項１９】
請求項１〜１０のいずれか１項に記載の赤外線吸収ガラス板を備える、固体撮像素子デバイス。
【発明の詳細な説明】
【技術分野】
【０００１】
本発明は、赤外線吸収ガラス板及びその製造方法、並びに該赤外線吸収ガラス板を用いた固体撮像素子デバイスに関するものである。
【背景技術】
【０００２】
デジタルカメラ等においては、ＣＣＤやＣＭＯＳ等の固体撮像デバイスが用いられている。これらの固体撮像素子デバイスは、広範囲の受光感度を有しているので、人間の視感に合わせるため、赤外域の光を除去する必要がある。下記の特許文献１では、赤外域の光を除去するための近赤外線カットフィルタとして、フツリン酸塩系ガラスからなる赤外線吸収ガラス板が開示されている。特許文献１では、両面研磨機を用いた物理研磨などによりガラス板の厚みが薄くされている。
【先行技術文献】
【特許文献】
【０００３】
【特許文献１】特開２０１０−１６８２６２号公報
【発明の概要】
【発明が解決しようとする課題】
【０００４】
近年、固体撮像素子デバイスにおいては、より一層の小型化が求められている。そのため、固体撮像素子デバイスを構成する赤外線吸収ガラス板においてもより一層の薄型化が求められている。しかしながら、特許文献１のように物理研磨により薄くする方法では、ガラス板の厚みを薄くしすぎると、ガラス板に割れが生じる場合があった。そのため、ガラス板を十分に薄くすることができず、固体撮像素子デバイスを十分に小型化することができない場合があった。
【０００５】
本発明の目的は、固体撮像素子デバイスの小型化を図ることを可能とする、赤外線吸収ガラス板及び該赤外線吸収ガラス板の製造方法、並びに固体撮像素子デバイスを提供することにある。
【課題を解決するための手段】
【０００６】
本発明に係る赤外線吸収ガラス板は、互いに対向している第１及び第２の主面と、前記第１及び第２の主面を結ぶ側面とを有する赤外線吸収ガラス板であって、リン酸塩系ガラスにより構成されており、厚みが０．２ｍｍ以下であり、前記側面に、マイクロクラックが存在していないことを特徴としている。
【０００７】
本発明に係る赤外線吸収ガラス板は、好ましくは、前記リン酸塩系ガラスが、質量％で、Ｐ２Ｏ５  ２５〜６０％、Ａｌ２Ｏ３  ２〜１９％、ＲＯ（ただしＲはＭｇ、Ｃａ、Ｓｒ及びＢａから選択される少なくとも１種）  ５〜４５％、ＺｎＯ  ０〜１３％、Ｋ２Ｏ  ８〜２０％、Ｎａ２Ｏ  ０〜１２％、及びＣｕＯ  ０．３〜２０％を含み、かつフッ素を実質的に含んでいない。
【０００８】
本発明に係る赤外線吸収ガラス板は、好ましくは、前記第１及び第２の主面に、研磨跡が存在していない。
【０００９】
本発明に係る赤外線吸収ガラス板は、好ましくは、前記第１の主面の面積が、１００ｍｍ２以上、２５０００ｍｍ２以下である。
【００１０】
本発明に係る赤外線吸収ガラス板は、好ましくは、前記第１の主面の面積が、１０００ｍｍ２以上、２５０００ｍｍ２以下である。
【００１１】
本発明に係る赤外線吸収ガラス板は、好ましくは、支点間距離２．５ｍｍにおける３点曲げ強度が、３５Ｎ／ｍｍ２以上である。
【００１２】
本発明に係る赤外線吸収ガラス板は、好ましくは、前記第１の主面の面積が、１ｍｍ２以上、１０００ｍｍ２未満である。
【００１３】
本発明に係る赤外線吸収ガラス板は、好ましくは、固体撮像素子デバイスに用いられる。
【００１４】
本発明に係る赤外線吸収ガラス板は、好ましくは、前記第１の主面及び前記第２の主面の少なくとも一方の上に光学膜が設けられている。
【００１５】
前記光学膜は、好ましくは、誘電体多層膜である。
【００１６】
本発明に係る赤外線吸収ガラス板のアレイは、支持体と、前記支持体上にマトリクス状に配置された上記本発明の複数の赤外線吸収ガラス板とを備える。
【００１７】
本発明に係る赤外線吸収ガラス板の製造方法は、本発明に従って構成される赤外線吸収ガラス板の製造方法であって、リン酸塩系ガラスにより構成されている板状のガラス母材を、物理研磨する研磨工程と、前記物理研磨されたガラス母材を、アルカリ洗剤に浸漬することによりエッチングするエッチング工程とを備える。
【００１８】
本発明に係る赤外線吸収ガラス板の製造方法は、好ましくは、前記研磨工程において、前記物理研磨により、前記ガラス母材の厚みを、０．２３ｍｍ以上、０．３ｍｍ以下にする。
【００１９】
本発明に係る赤外線吸収ガラス板の製造方法は、好ましくは、前記エッチング工程において、前記物理研磨されたガラス母材を、ｐＨが７．１以上であるアルカリ洗剤に浸漬することによりエッチングする。
【００２０】
前記アルカリ洗剤は、アミノポリカルボン酸のアルカリ塩を含むことが好ましい。
【００２１】
前記光学膜が設けられた赤外線吸収ガラス板の製造方法は、エッチング後の前記ガラス母材の前記第１の主面及び前記第２の主面の少なくとも一方の上に前記光学膜を形成する工程をさらに備える。
【００２２】
上記本発明の赤外線吸収ガラス板のアレイの製造方法は、エッチングされた前記ガラス母材を上記本発明の方法で作製する工程と、前記ガラス母材を前記支持体の上に載置する工程と、前記支持体上の前記ガラス母材をダイシングし、マトリクス状に配置された前記複数の赤外線吸収ガラス板に分割する工程と、前記支持体上の前記赤外線吸収ガラス板を、前記アルカリ洗剤に浸漬することによりエッチングするエッチング工程とを備える。
【００２３】
前記支持体は、紫外線照射により接着強度が低下するＵＶテープであることが好ましい。
【００２４】
本発明に係る固体撮像素子デバイスは、本発明に従って構成される赤外線吸収ガラス板を備える。
【発明の効果】
【００２５】
本発明によれば、固体撮像素子デバイスの小型化を図ることを可能とする、赤外線吸収ガラス板を提供することができる。
【図面の簡単な説明】
【００２６】
【図１】図１は、本発明の一実施形態に係る赤外線吸収ガラス板を示す模式的斜視図である。
【図２】図２は、本発明の一実施形態に係る赤外線吸収ガラス板の変形例を示す模式的断面図である。
【図３】図３は、本発明の一実施形態に係る赤外線吸収ガラス板を用いた固体撮像素子デバイスを示す模式的断面図である。
【図４】図４は、本発明の他の実施形態に係る赤外線吸収ガラス板のアレイの製造工程を説明するための模式的断面図である。
【図５】図５は、本発明の他の実施形態に係る赤外線吸収ガラス板のアレイの製造工程を説明するための模式的平面図である。
【図６】図６は、本発明の他の実施形態に係る赤外線吸収ガラス板のアレイを示す模式的平面図である。
【発明を実施するための形態】
【００２７】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００２８】
（赤外線吸収ガラス板）
図１は、本発明の一実施形態に係る赤外線吸収ガラス板を示す模式的斜視図である。図１に示すように、赤外線吸収ガラス板１は、平面形状が矩形である。赤外線吸収ガラス板１の角部は、面取りされていてもよい。
【００２９】
赤外線吸収ガラス板１は、第１及び第２の主面１ａ，１ｂと、側面１ｃとを有する。第１及び第２の主面１ａ，１ｂは、互いに対向している。赤外線吸収ガラス板１において、第１及び第２の主面１ａ，１ｂは、いずれも光学面である。側面１ｃは、第１及び第２の主面１ａ，１ｂを結んでいる。
【００３０】
赤外線吸収ガラス板１は、ＣｕＯを含有するリン酸塩系ガラスにより構成されている。そのため、赤外線吸収ガラス板１は、赤外線吸収機能に優れている。
【００３１】
赤外線吸収ガラス板１の厚みは、０．２ｍｍ以下である。好ましくは、０．１９ｍｍ以下であり、より好ましくは０．１５ｍｍ以下である。赤外線吸収ガラス板１は、厚みが０．２ｍｍ以下と薄いので、固体撮像素子デバイスに用いたときに、固体撮像素子デバイスの小型化を図ることができる。なお、厚みが薄すぎると、搬送工程で赤外線吸収ガラス板１を持ち上げる際に、割れが生じやすくなる場合があるため、厚みは、０．０５ｍｍ以上であることが好ましく、０．０８ｍｍ以上であることがより好ましい。
【００３２】
このように、赤外線吸収ガラス板１は、赤外線吸収機能に優れ、かつ固体撮像素子デバイスの小型化を図ることができるので、固体撮像素子デバイスに好適に用いることができる。
【００３３】
一般的に、リン酸塩系ガラスは、強度が低く、薄くすると割れやすくなるが、本発明においては、赤外線吸収ガラス板１の側面１ｃにマイクロクラックが存在していないため、厚みを０．２ｍｍ以下にしても割れが生じにくい。マイクロクラックとは、長さが１μｍ〜１５μｍのクラックのことをいう。マイクロクラックは、赤外線吸収ガラス板１を曲げたときに割れの起点となることがある。特に、側面１ｃにマイクロクラックが存在する場合、割れの起点となりやすい。そのため、側面１ｃにマイクロクラックが存在していない場合、赤外線吸収ガラス板１の割れをより一層生じ難くすることができる。なお、マイクロクラックの有無は、光学顕微鏡により確認することができる。
【００３４】
また、側面１ｃだけでなく、第１及び第２の主面１ａ，１ｂにマイクロクラックが存在している場合も割れの起点となることがある。従って、赤外線吸収ガラス板１の割れをさらに一層生じ難くする観点から、側面１ｃに加えて、第１及び第２の主面１ａ，１ｂにおいても、マイクロクラックが存在していないことがより好ましい。
【００３５】
また、赤外線吸収ガラス板１の第１及び第２の主面１ａ，１ｂには、製造時における研磨跡が存在していないことが好ましい。その場合、赤外線吸収ガラス板１の割れをより一層生じ難くすることができる。赤外線吸収ガラス板１の割れをさらに一層生じ難くする観点から、第１及び第２の主面１ａ，１ｂに加えて、側面１ｃにおいても研磨跡が存在していないことがより好ましい。なお、研磨跡は、原子間力顕微鏡により確認することができる。
【００３６】
赤外線吸収ガラス板１の支点間距離２．５ｍｍにおける３点曲げ強度は、好ましくは３５Ｎ／ｍｍ２以上であり、より好ましくは５０Ｎ／ｍｍ２以上である。３点曲げ強度が上記下限以上である場合、赤外線吸収ガラス板１の割れをより一層生じ難くすることができる。なお、赤外線吸収ガラス板１の３点曲げ強度の上限は、特に制限されないが、材料の性質上４５０Ｎ／ｍｍ２程度である。
【００３７】
以下、赤外線吸収ガラス板１を構成する材料についてより詳細に説明する。
【００３８】
材料の詳細；
赤外線吸収ガラス板１は、リン酸塩系ガラスにより構成されている。上記リン酸塩系ガラスは、Ｆ（フッ素）を実質的に含んでいないことが好ましい。なお、「実質的に含んでいない」とは、質量％で０．１％以下のフッ素を含んでいてもよいことを意味している。
【００３９】
このようなリン酸塩系ガラスとしては、例えば、質量％で、Ｐ２Ｏ５  ２５〜６０％、Ａｌ２Ｏ３  ２〜１９％、ＲＯ（ただしＲはＭｇ、Ｃａ、Ｓｒ及びＢａから選択される少なくとも１種）  ５〜４５％、ＺｎＯ  ０〜１３％、Ｋ２Ｏ  ８〜２０％、Ｎａ２Ｏ  ０〜１２％、及びＣｕＯ  ０．３〜２０％を含有し、フッ素を実質的に含んでいない、ガラスを用いることができる。
【００４０】
Ｐ２Ｏ５は、ガラス骨格を形成する成分である。Ｐ２Ｏ５の含有量は、質量％で、好ましくは２５〜６０％であり、より好ましくは３０〜５５％であり、さらに好ましくは４０〜５０％である。Ｐ２Ｏ５の含有量が少なすぎると、ガラス化が不安定になる場合がある。一方、Ｐ２Ｏ５の含有量が多すぎると、耐候性が低下しやすくなることがある。
【００４１】
Ａｌ２Ｏ３は、耐候性をより一層向上させる成分である。Ａｌ２Ｏ３の含有量は、質量％で、好ましくは２〜１９％であり、より好ましくは２〜１５％であり、さらに好ましくは２．８〜１４．５％であり、特に好ましくは３．５〜１４．０％である。Ａｌ２Ｏ３の含有量が少なすぎると、耐候性が十分でないことがある。一方、Ａｌ２Ｏ３の含有量が多すぎると、溶融性が低下して溶融温度が上昇する場合がある。なお、溶融温度が上昇すると、Ｃｕイオンが還元されてＣｕ２＋からＣｕ＋にシフトしやすくなるため、所望の光学特性が得られにくくなる場合がある。具体的には、近紫外〜可視域における光透過率が低下したり、赤外線吸収特性が低下し易くなったりすることがある。
【００４２】
ＲＯ（ただしＲは、Ｍｇ、Ｃａ、Ｓｒ及びＢａから選択される少なくとも１種）は、耐候性を改善するとともに、溶融性を向上させる成分である。ＲＯの含有量は、質量％で、好ましくは５〜４５％であり、より好ましくは７〜４０％であり、さらに好ましくは１０〜３５％である。ＲＯの含有量が少なすぎると、耐候性及び溶融性が十分でない場合がある。一方、ＲＯの含有量が多すぎると、ガラスの安定性が低下し易く、ＲＯ成分起因の結晶が析出しやすくなることがある。
【００４３】
なお、ＲＯの各成分の含有量の好ましい範囲は以下の通りである。
【００４４】
ＭｇＯは、耐候性を改善させる成分である。ＭｇＯの含有量は、質量％で、好ましくは０〜１５％であり、より好ましくは０〜７％である。ＭｇＯの含有量が多すぎると、ガラスの安定性が低下しやすくなることがある。
【００４５】
ＣａＯは、ＭｇＯと同様に耐候性を改善させる成分である。ＣａＯの含有量は、質量％で、好ましくは０〜１５％であり、より好ましくは０〜７％である。ＣａＯの含有量が多すぎると、ガラスの安定性が低下しやすくなることがある。
【００４６】
ＳｒＯは、ＭｇＯと同様に耐候性を改善させる成分である。ＳｒＯの含有量は、質量％で、好ましくは０〜１２％であり、より好ましくは０〜５％である。ＳｒＯの含有量が多すぎると、ガラスの安定性が低下しやすくなることがある。
【００４７】
ＢａＯは、ガラスを安定化するとともに、耐候性を向上させる成分である。ＢａＯの含有量は、質量％で、好ましくは１〜３０％であり、より好ましくは２〜２７％であり、さらに好ましくは３〜２５％である。ＢａＯの含有量が少なすぎると、十分にガラスを安定化できなかったり、十分に耐候性を向上できなかったりする場合がある。一方、ＢａＯの含有量が多すぎると、成形中にＢａＯ起因の結晶が析出しやすくなることがある。
【００４８】
ＺｎＯは、ガラスの安定性及び耐候性を改善させる成分である。ＺｎＯの含有量は、質量％で、好ましくは０〜１３％であり、より好ましくは０〜１２％であり、さらに好ましくは０〜１０％である。ＺｎＯの含有量が多すぎると、溶融性が低下して溶融温度が高くなり、結果として所望の光学特性が得られにくくなることがある。また、ガラスの安定性が低下し、ＺｎＯ成分起因の結晶が析出しやすくなる場合がある。
【００４９】
以上の通り、ＲＯ及びＺｎＯはガラスの安定化を改善する効果があり、特にＰ２Ｏ５が少ない場合に、その効果を享受しやすい。
【００５０】
なお、ＲＯに対するＰ２Ｏ５の含有量の比（Ｐ２Ｏ５／ＲＯ）は、好ましくは１．０〜１．９であり、より好ましくは１．２〜１．８である。比（Ｐ２Ｏ５／ＲＯ）が小さすぎると、液相温度が高くなってＲＯ起因の失透が析出しやすくなる場合がある。一方、Ｐ２Ｏ５／ＲＯが大きすぎると、耐候性が低下しやすくなる場合がある。
【００５１】
Ｋ２Ｏは溶融温度を低下させる成分である。Ｋ２Ｏの含有量は、質量％で、好ましくは８〜２０％であり、より好ましくは１２．５〜１９．５％である。Ｋ２Ｏの含有量が少なすぎると、溶融温度が高くなって所望の光学特性が得られにくくなることがある。一方、Ｋ２Ｏの含有量が多すぎると、Ｋ２Ｏ起因の結晶が成形中に析出しやすくなり、ガラス化が不安定になる場合がある。
【００５２】
Ｎａ２Ｏも、Ｋ２Ｏと同様に溶融温度を低下させる成分である。Ｎａ２Ｏの含有量は、好ましくは０〜１２％であり、より好ましくは０〜７％である。Ｎａ２Ｏの含有量が多すぎると、ガラス化が不安定になることがある。
【００５３】
ＣｕＯは、近赤外線を吸収するための成分である。ＣｕＯの含有量は、質量％で、好ましくは０．３〜２０％であり、より好ましくは０．３〜１５％であり、さらに好ましくは０．４〜１３である。ＣｕＯの含有量が少なすぎると、所望の近赤外線吸収特性が得られない場合がある。一方、ＣｕＯの含有量が多すぎると、紫外〜可視域の光透過率が低下しやすくなることがある。また、ガラス化が不安定になる場合がある。なお、所望の光学特性を得るためＣｕＯの含有量は、板厚によって適宜調整することが好ましい。
【００５４】
また、上記成分以外にも、Ｂ２Ｏ３、Ｎｂ２Ｏ５、Ｙ２Ｏ３、Ｌａ２Ｏ３、Ｔａ２Ｏ５、ＣｅＯ２又はＳｂ２Ｏ３等を本発明の効果を損なわない範囲で含有させてもよい。具体的には、これらの成分の含有量は、それぞれ、質量％で、好ましくは０〜３％であり、より好ましくは０〜２％である。
【００５５】
上記組成を有することにより、可視域におけるより一層高い光透過率と赤外域におけるより一層優れた光吸収特性の両者を達成することが可能となる。具体的には、波長４００ｎｍにおける光透過率は、好ましくは７８％以上、より好ましくは８０％以上であり、波長５００ｎｍにおける光透過率は、好ましくは８３％以上、より好ましくは８５％以上である。一方、波長７００ｎｍにおける光透過率は、好ましくは１２％以下、より好ましくは９％以下であり、波長８００ｎｍにおける光透過率は、好ましくは５％以下、より好ましくは３％以下である。
【００５６】
また、上記組成を有することにより、液相温度を低くすることが可能となる。具体的に、液相温度は、好ましくは７７０℃以下、より好ましくは７５０℃以下である。液相温度が高すぎると、成形時に失透しやすくなる場合がある。
【００５７】
変形例；
図２は、本発明の一実施形態に係る赤外線吸収ガラス板の変形例を示す模式的断面図である。
【００５８】
図２に示すように変形例においては、赤外線吸収ガラス板１の第１の主面１ａ上に、反射防止膜２が設けられている。また、赤外線吸収ガラス板１の第２の主面１ｂ上に、赤外線反射膜３が設けられている。
【００５９】
反射防止膜２は、反射率を低減する機能を有する膜である。反射防止膜２は、反射防止膜２を設けないときよりも、反射防止膜２を設けたときの方が反射率が低くなる膜であればよく、反射率がゼロになる膜である必要は必ずしもない。もっとも、本発明において、反射防止膜２は設けなくともよい。
【００６０】
反射防止膜２は、例えば、相対的に屈折率が低い低屈折率膜と、相対的に屈折率が高い高屈折率膜とが交互に積層された誘電体多層膜により構成することができる。上記誘電体多層膜の積層数は、特に限定されないが、通常、３〜５層程度である。なお、反射防止膜２は、赤外線吸収ガラス板１よりも屈折率が低い低屈折率膜により構成されていてもよい。
【００６１】
赤外線反射膜３は、赤外線を反射させる機能を有する膜である。赤外線反射膜３は、例えば、ＳｉＯ２、Ｎｂ２Ｏ５又はＴｉＯ２等により構成することができる。
【００６２】
本変形例においても、赤外線吸収ガラス板１の厚みが薄いので、固体撮像素子デバイスに用いたときに、固体撮像素子デバイスの小型化を図ることができる。
【００６３】
以下、赤外線吸収ガラス板１などの本発明の赤外線吸収ガラス板の製造方法について説明する。
【００６４】
（赤外線吸収ガラス板の製造方法）
本発明の赤外線吸収ガラス板は、例えば、以下のようにして製造することができる。
【００６５】
まず、リン酸塩系ガラスにより構成されている板状のガラス母材を用意する。
【００６６】
ガラス母材は、所望の組成となるように調製したリン酸塩系ガラスの原料粉末バッチを溶融させ、板状に成形することにより製造することができる。リン酸塩系ガラスは、例えば上述した組成のガラスを用いることができる。
【００６７】
溶融温度は、９００〜１２００℃であることが好ましく、９００〜１０００℃であることがより好ましい。溶融温度が低すぎると、均質なガラスが得られにくい場合がある。一方、溶融温度が高すぎると、Ｃｕイオンが還元されてＣｕ２＋からＣｕ＋にシフトしやすくなることがあり、所望の光学特性が得られにくくなる場合がある。
【００６８】
なお、成形方法としては、特に限定されないが、例えば、鋳込み法、ロールアウト法、ダウンドロー法、又はリドロー法等の成形方法を用いることができる。
【００６９】
続いて、上記のようにして用意した板状のガラス母材を物理研磨により研磨する（研磨工程）。研磨工程においては、物理研磨により、ガラス母材の厚みを０．２３ｍｍ以上、０．３ｍｍ以下にすることが好ましい。ガラス母材の厚みを物理研磨により薄くしすぎると、ガラス母材が割れることがある。また、ガラス母材の厚みが厚すぎると、後述するエッチング工程において十分にガラス板の厚みを薄くできないことがある。
【００７０】
研磨工程においては、例えば、ラップ研磨により０．３ｍｍの厚みまでガラス母材を研磨し、続いて、光学研磨により、０．２３ｍｍ以上、０．３ｍｍの厚みまで研磨することにより物理研磨されたガラス母材を得ることができる。
【００７１】
次に、物理研磨されたガラス母材を、垂直に立てた状態でアルカリ洗剤に浸漬することによりエッチングする（エッチング工程）。それによって、厚みが０．２ｍｍ以下である本発明の赤外線吸収ガラス板を得ることができる。
【００７２】
このように本発明に係る赤外線吸収ガラス板の製造方法では、従来得ることが困難であった、厚みが０．２ｍｍ以下の赤外線吸収ガラス板を容易に製造することができる。この理由については以下のように説明することができる。
【００７３】
物理研磨により赤外線吸収ガラス板の厚みを薄くする従来の方法においては、０．２ｍｍ以下までガラス板の厚みを薄くする目的で、キャリアの厚みを薄くすると、キャリアに割れが生じることがあった。また、ガラス板の厚みを薄くできた場合においても、キャリアから取り出す際にガラス板に割れが生じていた。また、面積の大きなガラス板を作製しても、切断の際、割れが生じていた。
【００７４】
これに対して、本願発明の発明者等は、上記のように物理研磨されることによりある程度厚みを薄くしたリン酸塩系のガラス母材を、アルカリ洗剤に浸漬させると、厚みが０．２ｍｍ以下であり、かつ割れが生じ難いガラス板が得られることを見出した。この理由については、以下のように考えられる。
【００７５】
リン酸塩系のガラスは、フツリン酸塩系のような他のガラスと比べて、耐アルカリ性が低い。そのため、アルカリ洗剤によるエッチング工程において、ガラス母材の研磨跡やマイクロクラックが溶かされ、得られた赤外線吸収ガラス板の第１及び第２の主面や側面において研磨跡やマイクロクラックが存在しなくなるものと考えられる。研磨跡やマイクロクラックがなくなることで赤外線吸収ガラス板の割れの起点がなくなるので、赤外線吸収ガラス板の強度が高められ、厚みが薄くても割れ難くなるものと考えられる。
【００７６】
アルカリ洗剤としては、特に限定されないが、例えば、Ｎａ、Ｋなどのアルカリ成分や、トリエタノールアミン、ベンジルアルコール又はグリコール等の界面活性剤や、水又はアルコール等を含有するアルカリ洗剤を用いることができる。
【００７７】
アルカリ洗剤に含まれるアルカリ成分として、アミノポリカルボン酸などのキレート剤のアルカリ塩が含まれることが好ましい。アミノポリカルボン酸のアルカリ塩としては、ジエチレントリアミン五酢酸、エチレンジアミン四酢酸、トリエチレンテトラアミン六酢酸、ニトリロ三酢酸などのナトリウム塩及びカリウム塩が挙げられる。これらの中でも、ジエチレントリアミン五酢酸五ナトリウム、エチレンジアミン四酢酸四ナトリウム、トリエチレンテトラアミン六酢酸六ナトリウム、ニトリロ三酢酸三ナトリウムが好ましく用いられ、特にジエチレントリアミン五酢酸五ナトリウムが好ましく用いられる。
【００７８】
アルカリ洗剤中における浸漬温度は、特に限定されないが、例えば、２０℃〜４０℃とすることができる。
【００７９】
アルカリ洗剤中における浸漬時間は、特に限定されないが、例えば、１時間〜３時間とすることができる。なお、物理研磨されたガラス母材は、垂直に立てた状態で１時間〜３時間アルカリ洗剤に浸漬させた後に、上下ひっくり返して同時間浸漬させることが望ましい。その場合、より一層厚み分布が均一な赤外線吸収ガラス板を得ることできる。
【００８０】
マイクロクラックをより一層存在させ難くし、得られる赤外線吸収ガラス板の割れをより一層生じ難くさせる観点から、上記アルカリ洗剤のｐＨは、好ましくは７．１以上、より好ましくは８．０以上である。
【００８１】
また、得られた赤外線吸収ガラス板では、割れが生じ難いので、第１及び第２の主面の面積を大きくすることができる。例えば、第１の主面の面積は、１００ｍｍ２以上、２５０００ｍｍ２以下とすることができる。第１の主面の面積のより好ましい範囲は、４００ｍｍ２以上、２５０００ｍｍ２以下、より好ましくは１０００ｍｍ２以上、２５０００ｍｍ２以下、さらに好ましくは２５００ｍｍ２以上、２５０００ｍｍ２以下、特に好ましくは５０００ｍｍ２以上、２５０００ｍｍ２以下である。第１及び第２の主面の面積が大きい赤外線吸収ガラス板においても、割れが生じ難いので、所望の大きさに切断して用いることができる。この場合、より一層効率良く赤外線吸収ガラス板を製造することができる。
【００８２】
（固体撮像素子デバイス）
図３は、本発明の一実施形態に係る赤外線吸収ガラス板を用いた固体撮像素子デバイスを示す模式的断面図である。図３に示すように、固体撮像素子デバイス１０は、赤外線吸収ガラス板１、固体撮像素子１１、パッケージ１２及び接着剤層１３を備える。
【００８３】
パッケージ１２は、セラミックにより構成されている。パッケージ１２の内部に、固体撮像素子１１が収納されている。また、パッケージ１２の開口部には、赤外線吸収ガラス板１が設けられている。なお、パッケージ１２と、赤外線吸収ガラス板１とは接着剤層１３により接合されている。接着剤層１３は、適宜の紫外線硬化型樹脂や、熱硬化性樹脂により構成することができる。
【００８４】
本実施形態に係る固体撮像素子デバイス１０では、固体撮像素子１１の光入射側に、赤外線吸収ガラス板１が設けられているので、赤外域の光を十分に吸収して固体撮像素子１１に光を入射させることができる。また、上述したように固体撮像素子デバイス１０を構成している赤外線吸収ガラス板１は、厚みが０．２ｍｍ以下と薄いので、固体撮像素子デバイス１０は小型化されている。
【００８５】
以下、本発明の具体的な実施例を挙げることにより、本発明を明らかにする。なお、本発明は以下の実施例に限定されるものではない。
【００８６】
（実施例１）
質量％で、Ｐ２Ｏ５  ４６％、Ａｌ２Ｏ３  ７％、ＭｇＯ  ３％、ＣａＯ  ４％、ＢａＯ  ２０％、Ｋ２Ｏ  １６％、及びＣｕＯ  ４％の組成となるように調製したリン酸塩系ガラスの原料粉末バッチを、温度８５０〜１３００℃で溶融し、ロールアウト法により板状に成形し、板状のガラス母材を得た。
【００８７】
得られたガラス母材を、ダイサーを用いて１２５．１ｍｍ角の大きさに切断し、切断したガラス母材を、両面研磨機の下定盤にセットされたキャリアの孔部に載せ、その上に上定盤を降ろして圧力をかけ、上定盤、下定盤及びキャリアを回転させつつ、Ａｌ２Ｏ３を含む研磨液を流しながら両面を研磨し、ガラス母材の厚みを０．３０ｍｍとした。続いて、ＣｅＯ２によりガラス母材をさらに研磨し、ガラス母材の厚みを０．２５ｍｍとした。
【００８８】
次に、研磨されたガラス母材を、質量％で、Ｎａの成分が３７％、トリエタノールアミンが２０％、及び水が４３％の組成を有するアルカリ洗剤に、温度３０℃で、１２０分間浸漬させ、１２５．０ｍｍ角の大きさで厚み０．１５ｍｍの赤外線吸収ガラス板を得た。
【００８９】
上記アルカリ洗剤には、Ｎａの成分として、ジエチレントリアミン五酢酸五ナトリウムが含まれている。
【００９０】
得られた赤外線吸収ガラス板（３０枚）について、両端部を把持して水平に持ち上げたところ、割れが発生することはなく、また、側面を光学顕微鏡で観察したところ、マイクロクラックは存在しないものであった。
【００９１】
また、得られた赤外線吸収ガラス板（３０枚）について、支点間距離２．５ｍｍにおける３点曲げ強度を測定したところ、３５〜３５０Ｎ／ｍｍ２であり、厚みが０．１５ｍｍと薄いにもかかわらず、高い強度を有していた。
【００９２】
（比較例１）
リン酸塩系ガラスの原料粉末バッチの代わりに、質量％で、Ａｌ２Ｏ３  １０％、ＡｌＦ３  １０％、ＭｇＦ２  ６％、ＣａＦ２  １５％、ＳｒＦ２  ２４％、ＳｒＦ２  １８％、ＢａＯ  ３％、ＬｉＦ  ９％、Ｌｉ２Ｏ  １％、及びＣｕＯ  ４％の組成となるように調製したフツリン酸塩系ガラスの原料粉末バッチを用いたこと以外は実施例１と同様にして赤外線吸収ガラス板を得た。
【００９３】
しかしながら、比較例１においては、フツリン酸塩系ガラスは耐アルカリ性が高く、アルカリ洗剤によるエッチング工程において、エッチングされなかったため、赤外線吸収ガラス板の厚みが０．２５ｍｍであり、厚み０．２ｍｍ以下の赤外線吸収ガラス板を得ることができなかった。
【００９４】
上記ようにして作製したフツリン酸塩系ガラスからなる赤外線吸収ガラス板（３０枚）について、両端部を把持して水平に持ち上げたところ、割れが発生することはなかった。しかし、側面を光学顕微鏡で観察したところ、１μｍ〜１０μｍ程度のマイクロクラックが存在していた。
【００９５】
また、得られた赤外線吸収ガラス板（３０枚）について、支点間距離２．５ｍｍにおける３点曲げ強度を測定したところ、３０〜６０Ｎ／ｍｍ２であった。
【００９６】
赤外線吸収ガラス板のアレイ；
図４は、本発明の他の実施形態に係る赤外線吸収ガラス板のアレイの製造工程を説明するための模式的断面図である。また、図５は、本発明の他の実施形態に係る赤外線吸収ガラス板のアレイの製造工程を説明するための模式的平面図である。スマートフォンのカメラ等に用いる赤外線吸収ガラス板は、一般に、小さなサイズである。そのため、大きなサイズの赤外線吸収ガラス板を作製してから、ダイシング等により分割して、小さなサイズの赤外線吸収ガラス板のアレイを製造し、アレイから小さなサイズの赤外線吸収ガラス板を取り出して用いてもよい。以下、赤外線吸収ガラス板のアレイの製造方法について説明する。
【００９７】
まず、ガラス母材として、アルカリ洗浄した大きなサイズの赤外線吸収ガラス板２１を用意する。赤外線吸収ガラス板２１の第１の主面２１ａ及び第２の主面２１ｂの上には、必要に応じて、反射防止膜や赤外線反射膜などの光学膜２２及び２３が設けられている。本実施形態において、光学膜２２及び２３は、誘電体多層膜から構成される。
【００９８】
光学膜２２及び２３が設けられた赤外線吸収ガラス板２１を、支持体３０の上に接着させる。支持体３０として、例えば、紫外線照射により接着強度が低下するＵＶテープを用いることができる。
【００９９】
次に、カッティングラインＡに沿って、支持体３０の上の赤外線吸収ガラス板２１をダイシングソーなどで切断し、マトリクス状に配置された複数の赤外線吸収ガラス板に分割する。
【０１００】
次に、支持体３０に接着している複数の赤外線吸収ガラス板を、支持体３０とともに、上記アルカリ洗剤に浸漬し、赤外線吸収ガラス板の側面をエッチングする。これにより、ダイシングにより側面に生じたマイクロクラック等を除去することができる。このため、割れの生じ難い赤外線吸収ガラス板にすることができる。
【０１０１】
以上のようにして、本発明の他の実施形態に係る赤外線吸収ガラス板のアレイを製造することができる。
【０１０２】
図６は、本発明の他の実施形態に係る赤外線吸収ガラス板のアレイを示す模式的平面図である。本実施形態の赤外線吸収ガラス板のアレイ４０は、支持体３０と、支持体３０上にマトリクス状に配置された複数の赤外線吸収ガラス板３１とを備えている。本実施形態において、支持体３０はＵＶテープから構成されているので、紫外線を照射することにより接着強度を低下させて、赤外線吸収ガラス板３１を容易に支持体３０から取り外すことができる。
【０１０３】
上記実施形態では、赤外線吸収ガラス板２１をダイシングにより切断したが、ダイシングによる切断に代えて、レーザー照射により切断してもよい。レーザー照射による切断の場合、切断面にマイクロクラック等が生じ難いので、その後のエッチング工程を省略してもよい。
【符号の説明】
【０１０４】
１…赤外線吸収ガラス板
１ａ，１ｂ…第１，第２の主面
１ｃ…側面
２…反射防止膜
３…赤外線反射膜
１０…固体撮像素子デバイス
１１…固体撮像素子
１２…パッケージ
１３…接着剤層
２１…赤外線吸収ガラス板
２１ａ，２１ｂ…第１，第２の主面
２２，２３…光学膜
３０…支持体
３１…赤外線吸収ガラス板
４０…赤外線吸収ガラス板のアレイ
【図１】
2017190282.tif 000003
【図２】
2017190282.tif 000004
【図３】
2017190282.tif 000005
【図４】
2017190282.tif 000006
【図５】
2017190282.tif 000007
【図６】
2017190282.tif 000008